(57)【特許請求の範囲】
【請求項１】
光学用組成物における組成の決定方法において、
任意の第１の成分を選択するステップと、
下記数式（１）の関係が成立する屈折率及び分散を有する第２の成分を選択するステップと、
（ｎ1−ｎm）／（Ｄ1−Ｄm）＝（ｎm−ｎ2）／（Ｄm−Ｄ2） …（１）
（ここで、ｎ1は第１の成分の屈折率を、ｎ2は第２の成分の屈折率を、ｎmは上記光学用組成物の屈折率を、Ｄ1は第１の成分の分散値を、Ｄ2は第２の成分の分散値を、Ｄmは上記光学用組成物の分散値を、それぞれ表す。）
下記数式（２）又は（３）から第１の成分及び第２の成分の配合比を決定するステップとを含むことを特徴とする、光学用組成物の組成決定方法。
ｖ1／（ｖ1＋ｖ2）＝（ｎm−ｎ2）／（ｎ1−ｎ2） …（２）
ｖ1／（ｖ1＋ｖ2）＝（Ｄm−Ｄ2）／（Ｄ1−Ｄ2） …（３）
（ここで、ｖ1は第１の成分の体積分率を、ｖ2は第２の成分の体積分率を、それぞれ表す。）
【請求項２】
第１〜第３の成分を含む光学用組成物における組成の決定方法であって
連立方程式：
（ｖ1＋ｖ2＋ｖ3）×ｎm＝ｖ1×ｎ1＋ｖ2×ｎ2＋ｖ3×ｎ3
（ｖ1＋ｖ2＋ｖ3）×Ｄm＝ｖ1×Ｄ1＋ｖ2×Ｄ2＋ｖ3×Ｄ3
ｖ1＋ｖ2＋ｖ3＝１
（ｖ1〜ｖ3は、混合物における第１〜第３の各成分の体積比を、ｎ1〜ｎ3は各成分の屈折率を、Ｄ1〜Ｄ3は各成分の分散値をそれぞれ表し、ｎm及びＤmは混合物の屈折率及び分散値をそれぞれ表す。）
を満たすように、各成分の混合比を決定する
ことを特徴とする光学用組成物の組成決定方法。
【請求項３】
光学用組成物における組成を決定する装置であって、
上記光学用組成物の屈折率及び分散値の入力を受け付ける手段、
任意の第１の成分を選択する手段、
下記数式（１）の関係が成立する屈折率及び分散を有する第２の成分を選択する手段、（ｎ1−ｎm）／（Ｄ1−Ｄm）＝（ｎm−ｎ2）／（Ｄm−Ｄ2） …（１）
（ここで、ｎ1は第１の成分の屈折率を、ｎ2は第２の成分の屈折率を、ｎmは上記光学用組成物の屈折率を、Ｄ1は第１の成分の分散値を、Ｄ2は第２の成分の分散値を、Ｄmは上記光学用組成物の分散値を、それぞれ表す。）
下記数式（２）又は（３）から第１の成分及び第２の成分の配合比を決定する手段、及びｖ1／（ｖ1＋ｖ2）＝（ｎm−ｎ2）／（ｎ1−ｎ2） …（２）
ｖ1／（ｖ1＋ｖ2）＝（Ｄm−Ｄ2）／（Ｄ1−Ｄ2） …（３）
（ここで、ｖ1は第１の成分の体積分率を、ｖ2は第２の成分の体積分率を、それぞれ表す。）
上記選択した第１及び第２の成分を示す情報と、上記決定した配合比とを出力する手段を有することを特徴とする、光学用組成物の組成決定装置。
【請求項４】
光学用組成物における組成を決定するためにコンピュータを、
上記光学用組成物の屈折率及び分散値の入力を受け付ける手段、
任意の第１の成分を選択する手段、
下記数式（１）の関係が成立する屈折率及び分散を有する第２の成分を選択する手段、
（ｎ1−ｎm）／（Ｄ1−Ｄm）＝（ｎm−ｎ2）／（Ｄm−Ｄ2） …（１）
（ここで、ｎ1は第１の成分の屈折率を、ｎ2は第２の成分の屈折率を、ｎmは上記光学用組成物の屈折率を、Ｄ1は第１の成分の分散値を、Ｄ2は第２の成分の分散値を、Ｄmは上記光学用組成物の分散値を、それぞれ表す。）
下記数式（２）又は（３）から第１の成分及び第２の成分の配合比を決定する手段、及びｖ1／（ｖ1＋ｖ2）＝（ｎm−ｎ2）／（ｎ1−ｎ2） …（２）
ｖ1／（ｖ1＋ｖ2）＝（Ｄm−Ｄ2）／（Ｄ1−Ｄ2） …（３）
（ここで、ｖ1は第１の成分の体積分率を、ｖ2は第２の成分の体積分率を、それぞれ表す。）
上記選択した第１及び第２の成分を示す情報と、上記決定した配合比とを出力する手段として機能させるための、光学用組成物の組成決定プログラム。
【発明の詳細な説明】
【０００１】
【発明の属する技術分野】
本発明は、光学物品と、それに用いられる光学用組成物及び光学用樹脂前駆体組成物と、それらの組成の決定方法、決定装置及び決定プログラムとに関する。
【０００２】
【従来の技術】
プラスチックレンズ、複合レンズ、回折光学素子、プラスチック光ファイバ、導波路等の材料や接着剤など、樹脂は多くの光学部品に用いられている。これら光学部品には、屈折率及び分散といった複数の光学特性を同時に満たすことを求められるのが普通である。
【０００３】
光学用樹脂の屈折率と分散との間には正の相関があることが経験的に知られており、屈折率の低い材料では分散は小さく、逆に屈折率の高い材料では分散は大きくなる傾向がある。このため、低屈折率でありながら高分散な材料や、高屈折率でありながら低分散な材料などを単一の樹脂によって得ることは非常に困難である。そこで、屈折率及び分散値の要求特性を同時に満たす材料を、異なる光学特性を有する２種以上の樹脂の混合することにより調製することが行われている。
【０００４】
【発明が解決しようとする課題】
しかし、要求される屈折率及び分散値を兼ね備える樹脂の組成を決定するためには、種々の成分及び混合比の組成物について試行錯誤を繰り返しながらその光学特性を検討する必要があった。
【０００５】
そこで本発明は、求める屈折率及び分散を兼備する光学用組成物の組成決定方法と、該方法を用いた組成の決定装置及び決定プログラムとを提供することを目的とする。
【０００６】
【課題を解決するための手段】
上記目的を達成するため、本発明では、光学用組成物における組成の決定方法において、任意の第１の成分を選択するステップと、下記数式（１）の関係が成立する屈折率及び分散を有する第２の成分を選択するステップと、
（ｎ1−ｎm）／（Ｄ1−Ｄm）＝（ｎm−ｎ2）／（Ｄm−Ｄ2）  …（１）
下記数式（２）又は（３）から第１の成分及び第２の成分の配合比を決定するステップとを含む組成決定方法が提供される。
ｖ1／（ｖ1＋ｖ2）＝（ｎm−ｎ2）／（ｎ1−ｎ2）  …（２）
ｖ1／（ｖ1＋ｖ2）＝（Ｄm−Ｄ2）／（Ｄ1−Ｄ2）  …（３）
ここで、ｎ1は第１の成分の屈折率を、ｎ2は第２の成分の屈折率を、ｎmは目的とする光学用組成物の屈折率を、Ｄ1は第１の成分の分散値を、Ｄ2は第２の成分の分散値を、Ｄmは目的とする光学用組成物の分散値を、ｖ1は第１の成分の体積分率を、ｖ2は第２の成分の体積分率を、それぞれ表す。
【０００７】
また、第１〜第３の成分を含む光学用組成物における組成の決定方法であって
連立方程式：
（ｖ1＋ｖ2＋ｖ3）×ｎm＝ｖ1×ｎ1＋ｖ2×ｎ2＋ｖ3×ｎ3
（ｖ1＋ｖ2＋ｖ3）×Ｄm＝ｖ1×Ｄ1＋ｖ2×Ｄ2＋ｖ3×Ｄ3
ｖ1＋ｖ2＋ｖ3＝１
（ｖ1〜ｖ3は、混合物における第１〜第３の各成分の体積比を、ｎ1〜ｎ3は各成分の屈折率を、Ｄ1〜Ｄ3は各成分の分散値をそれぞれ表し、ｎm及びＤmは混合物の屈折率及び分散値をそれぞれ表す。）
を満たすように、各成分の混合比を決定する
ことを特徴とする光学用組成物の組成決定方法提供する。
【００１１】
また、光学用組成物における組成を決定する装置であって、目的とする光学用組成物の屈折率及び分散値の入力を受け付ける手段、任意の第１の成分を選択する手段、下記数式（１）の関係が成立する屈折率及び分散を有する第２の成分を選択する手段、
（ｎ1−ｎm）／（Ｄ1−Ｄm）＝（ｎm−ｎ2）／（Ｄm−Ｄ2）  …（１）
下記数式（２）又は（３）から第１の成分及び第２の成分の配合比を決定する手段、及び
ｖ1／（ｖ1＋ｖ2）＝（ｎm−ｎ2）／（ｎ1−ｎ2）  …（２）
ｖ1／（ｖ1＋ｖ2）＝（Ｄm−Ｄ2）／（Ｄ1−Ｄ2）  …（３）
上記選択した第１及び第２の成分を示す情報と上記決定した配合比とを出力する手段を有する、光学用組成物の組成決定装置が提供される。
【００１２】
ここで、ｎ1は第１の成分の屈折率を、ｎ2は第２の成分の屈折率を、ｎmは目的とする樹脂組成物の屈折率を、Ｄ1は第１の成分の分散値を、Ｄ2は第２の成分の分散値を、Ｄmは目的とする樹脂組成物の分散値を、ｖ1は第１の成分の体積分率を、ｖ2は第２の成分の体積分率を、それぞれ表す。
【００１３】
さらに本発明では、光学用組成物における組成を決定するためにコンピュータを、目的とする光学用組成物の屈折率及び分散値の入力を受け付ける手段、任意の第１の成分を選択する手段、下記数式（１）の関係が成立する屈折率及び分散を有する第２の成分を選択する手段、
（ｎ1−ｎm）／（Ｄ1−Ｄm）＝（ｎm−ｎ2）／（Ｄm−Ｄ2）  …（１）
下記数式（２）又は（３）から第１の成分及び第２の成分の配合比を決定する手段、及び
ｖ1／（ｖ1＋ｖ2）＝（ｎm−ｎ2）／（ｎ1−ｎ2）  …（２）
ｖ1／（ｖ1＋ｖ2）＝（Ｄm−Ｄ2）／（Ｄ1−Ｄ2）  …（３）
上記選択した第１及び第２の成分を示す情報と上記決定した配合比とを出力する手段として機能させるための、光学用組成物の組成決定プログラムが提供される。
【００１４】
ただし、ｎ1は第１の成分の屈折率を、ｎ2は第２の成分の屈折率を、ｎmは目的とする樹脂組成物の屈折率を、Ｄ1は第１の成分の分散値を、Ｄ2は第２の成分の分散値を、Ｄmは目的とする樹脂組成物の分散値を、ｖ1は第１の成分の体積分率を、ｖ2は第２の成分の体積分率を、ｎ1は第１の成分の屈折率を、ｎ2は第２の成分の屈折率を、Ｄ1は第１の成分の分散値を、Ｄ2は第２の成分の分散値を、それぞれ表す。
【００１５】
【発明の実施の形態】
本発明では、異なる屈折率及び／又は分散を有する２種以上の成分を予め選定し、これらの成分の混合比を求めることにより、目的とする屈折率及び分散（平均分散）を有する光学用組成物の組成及び組成比を決定する。
【００１６】
例えば、所望の特性を有する樹脂組成物を得るためには、異なる屈折率及び／又は分散を有する２種以上の樹脂を予め選定し、これらの樹脂の混合比を求めて、その比に応じてこれらの樹脂の前駆体（硬化により樹脂硬化物となる化合物であって、モノマ、オリゴマ、プレポリマ、ポリマのいずれであってもよい）を混合した樹脂前駆体組成物を硬化させればよい。
【００１７】
なお、２種類の樹脂を種々の比率で配合し、各配合比の樹脂組成物の同一波長における屈折率及びアッベ数をプロットすると、一般に、図２に示すように右上がりの曲線になる。このため、特定の混合比にした場合に得られる屈折率及びアッベ数を正確に予測することは困難である。
【００１８】
しかし、屈折率ｎdと平均分散ｎF−ｎCとの間には、図１に示すように、ほぼ直線的な相関関係が成立する（なお、図１及び図２において、プロットした点を表す□、△及び◇は、それぞれが組成比のみ異なる同一の組成であることを示す）。そこで本発明では、分散の指標として、従来広く用いられてきたアッベ数（ｎd−１）／（ｎF−ｎC）の代わりに、異なる２波長の屈折率差（例えば、Ｆ線における屈折率ｎFとＣ線における屈折率ｎCとの差（ｎF−ｎC）、いわゆる平均分散（以下、単に「分散」と呼ぶ）を用いる。また、屈折率としては、従来通り、代表的な波長における屈折率、例えばｄ線における屈折率ｎdを用いる。
【００１９】
すなわち、本発明では、２成分系における各成分の配合比、屈折率、分散と、混合後のそれらとの間に成立する、つぎの連立方程式：
（ｖ1＋ｖ2）×ｎm＝ｖ1×ｎ1＋ｖ2×ｎ2
（ｖ1＋ｖ2）×Ｄm＝ｖ1×Ｄ1＋ｖ2×Ｄ2
ｖ1＋ｖ2＝１
により表される直線的な関係を用いる。
【００２０】
また、本発明では、３成分系における各成分の配合比、屈折率、分散と、混合後のそれらとの間に成立する、つぎの連立方程式：
（ｖ1＋ｖ2＋ｖ3）×ｎm＝ｖ1×ｎ1＋ｖ2×ｎ2＋ｖ3×ｎ3
（ｖ1＋ｖ2＋ｖ3）×Ｄm＝ｖ1×Ｄ1＋ｖ2×Ｄ2＋ｖ3×Ｄ3
ｖ1＋ｖ2＋ｖ3＝１
により表される直線的な関係を用いることができる。なお、ｖ1〜ｖ3は混合物における第１〜第３の各成分の体積比を、ｎ1〜ｎ3は各成分の屈折率を、Ｄ1〜Ｄ3は各成分の分散値をそれぞれ表し、ｎm及びＤmは混合物の屈折率及び分散値をそれぞれ表す。
【００２１】
このため、本発明では、２種類又は３種類の成分を混合した場合の、混合後の組成物における屈折率及び分散値を容易に推測することができ、また、所定の屈折率及び分散値を得るための配合比を容易に推測することができるとともに、これらを組み合わせることにより、４種類以上の成分からなる混合物であっても、その屈折率、分散値及び配合比を容易に推測することができる。
【００２２】
したがって、本発明によれば、成分ごとに少なくとも３つの波長について屈折率を測定しておけば、それらの成分を組み合わせることにより、実際に組成物を調製して屈折率を測定しなくても、所望の光学恒数を有する組成を容易かつ簡便に決定することができる。
【００２３】
このため、本発明によれば、作業者の勘や経験に頼らなくても、光学用組成物の開発を効率的に行うことができ、光学設計要求を満たす組成物を短期間の間に開発・提供することができる。さらに、本発明によれば、少ない種類の原料成分の組合せで、種々多様な特性の組成物を効率よく提供することができ、また、光学恒数を要求値に保ったまま、硬度や粘度といった他の特性を望ましい値に簡単に調整することができる。本発明の組成決定方法は、光学用物品に使用される物質全般に対して広く有効である。特に、高い屈折率と低い分散値とを同時に満たさなければならない回折光学素子に用いられる樹脂組成物の設計への適用は、非常に有効である。
【００２４】
また、実際に樹脂を光学物品に適用するには、実用上、屈折率及び分散以外にもいくつかの特性を満足する必要がある場合が多い。例えば、粘度は実用上重要な特性である。接着剤、眼鏡レンズ、複合レンズや回折光学素子などに樹脂を用いる場合、液状の樹脂前駆体組成物は、成形性、作業性、泡の混入などの観点から、それぞれの使用方法に応じた最適な粘度の範囲が存在する。
【００２５】
この粘度の調整は、粘度の大きく異なる樹脂を混合することによって行うことができるが、粘度の調整するために樹脂を添加した結果、樹脂組成物の光学恒数が変化してしまい、要求特性を満たさなくなることが多い。しかし、本発明では、第３の成分も考慮することができるため、光学恒数を維持しつつ、粘度等の特性も調整することができる。
【００２６】
なお、第３の成分として、図３に示すように、屈折率−平均分散平面上で、目標値Ｔ、第１成分Ｒ1及び第２成分Ｒ2と同一直線上にプロットされる成分Ｒ3を用いれば、第３の成分を添加したことによる光学恒数の変化は、第１及び第２の成分の混合比を調整するだけで打ち消すことができるため、好ましい。
【００２７】
しかし、図４に示すように、同一直線上にない第３の成分Ｒ3aを用いる場合であっても、図５に示すように、第１成分の点Ｒ1と第２成分の点Ｒ2とを結ぶ線分を境にして反対側の領域に位置する第４の成分Ｒ3bを用いることで、同様の効果を得ることができる。すなわち、第３成分の点Ｒ3aと第４成分の点Ｒ3bとを結ぶ線分と、線分Ｒ1Ｒ2との交点Ｒ3を第３の成分と見なせばよいのである。この交点Ｒ3は、上述の２成分系の場合の配合比算出方法を適用することにより、第３の成分Ｒ3aと第４の成分Ｒ3bとを混合することで、実現することができる。
【００２８】
さらに他の特性についても調整する必要がある場合にも、同様に、調整するために添加する成分の光学恒数が直線Ｒ1Ｒ2上にあるものを選ぶか、又は、この成分に加えて、さらに直線Ｒ1Ｒ2と交わる線分の起点となりうる他の成分を併用することにより、所望の光学恒数を有する樹脂組成物の組成を決定することができる。また、いずれかの成分を、２成分又は図６に示すように３成分Ｒ1a〜Ｒ1cの混合物としてもよい。
【００３１】
【実施例】
＜実施例１＞
本実施例では、屈折率ｎd＝1.4303、平均分散ｎF−ｎC＝0.0069の２成分系の樹脂前駆体組成物を調製し、当該樹脂前駆体組成物を用いて樹脂組成物からなる樹脂層を有する回折光学素子を作製し、さらに当該素子を撮像光学系に用いてカメラを作製した。なお、ここでは樹脂組成物を調製する場合を例にとって本発明を説明するが、本発明はこれに限らず、他の物質を用いて組成物を得る場合にも、同様に適用することができる。
【００３２】
工程（１）：樹脂組成物の調製
まず、図７に示すように、屈折率ｎdと平均分散ｎF−ｎCとをプロットしたとき、屈折率ｎd及び平均分散ｎF−ｎCが、目標とする光学恒数（屈折率ｎd＝1.4303、平均分散ｎF−ｎC＝0.0069）の点Ｔ1を含む直線上に位置する樹脂を、直線上の当該目標値Ｔ1を挟んで上下の領域それぞれに１種類ずつ選定した。すなわち、本実施例では、硬化物における屈折率ｎdが1.5566、平均分散ｎF−ｎCが0.0138の２，２−ビス［４−（メタクリロキシエトキシ）フェニル］プロパン（以下、成分Ｉ）と、硬化物における屈折率ｎdが1.3673、平均分散ｎF−ｎCが0.0035のγ−（パーフルオロオクチル）エチルメタクリレート（以下、成分II）とを用いて目的とする樹脂組成物を調製することとした。
【００３３】
成分Ｉを表す点Ｉと、成分IIを表す点IIと、目標値の点Ｔ1とは、同一直線状の点である。すなわち、成分Ｉと成分IIとの間には、
（ｎi−ｎT）／（Ｄi−ＤT）＝（ｎi−ｎii）／（ＤT−Ｄii）
の関係が成立する。
【００３４】
次に、成分Ｉ及びIIの総量に占める成分Ｉの体積ｘiを次式
ｘi＝（ｎT−ｎii）／（ｎi−ｎii）
により求めたところ、０．３３であった。ただし、ｎTは目標とする屈折率、ｎiは成分Ｉの硬化物の屈折率、ｎiiは成分IIの硬化物の屈折率、ｘiは成分Ｉの体積分率、すなわち、（成分Ｉの体積）／｛（成分Ｉの体積）＋（成分IIの体積）｝である。この結果から、求める光学恒数の樹脂組成物を得るためには、成分Ｉと成分IIとを０．３３３：０．６６７の体積比で混合すればよいことがわかった。
【００３５】
そこで、この割合で成分Ｉと成分IIとを混合して樹脂前駆体組成物を調製し、得られた樹脂前駆体組成物を硬化させて樹脂組成物とし、当該樹脂組成物について光学恒数を測定したところ、目標とするｎd＝1.4303、ｎF−ｎC＝0.0069であった。
【００３６】
工程（２）：光学素子の作製
住田光学ガラス（株）製のモールド用低融点ガラスP-SK60（ｎd＝1.59087、ｎF−ｎC＝0.00948）をガラスモールド法にて成形し、格子形状を表面に転写して図８（ａ）に示す母材１２（外径６０ｍｍ、格子高さ１２．５μｍ、格子ピッチ約２ｍｍ（中央部）〜約１２０μｍ（外周部））を作製した。
【００３７】
次に、工程（１）で調製した樹脂前駆体組成物に光硬化開始剤として１−ヒドロキシシクロヘキシルフェニルケトンを０．５重量％添加し、よく撹拌した。この樹脂前駆体組成物を脱泡後、母材１２の格子成形面に滴下し、金型を上から近接させて、金型と母材１２との間に樹脂前駆体組成物を充填させた後、母材１２側から高圧水銀灯の光を樹脂前駆体組成物に照射（積算照射量８０００ｍＪ／ｃｍ2）して硬化させ、樹脂層１１を得た。これを離型することにより、図８（ｂ）に示す、樹脂層１１と母材１２との接合面が格子形状である回折格子素子１０を作製した。
【００３８】
本実施例により得られた回折光学素子は、所定の光学特性を精度よく具備しており、これを用いて作製されたカメラは、この回折光学素子を用いた色収差の補正により、にじみのない良好な画像を撮影することができた。
【００３９】
＜実施例２＞
本実施例では、実施例１と同様の光学恒数を有し、さらに硬度の高い樹脂組成物を得ることを目標として、３成分系の樹脂組成物を調製した。
【００４０】
まず、屈折率ｎdと平均分散ｎF−ｎCとをプロットしたとき、目標とする光学恒数の点を含む直線上に屈折率ｎd及び平均分散ｎF−ｎCが位置する樹脂であって、実施例１で用いたものより硬度の高い樹脂の前駆体として、図７に示すように、硬化物における屈折率ｎdが1.5150、平均分散ｎF−ｎCが0.0112のジペンタエリスリトールポリアクリレート（以下、成分III）を選定した。
【００４１】
次に、実施例１で調製した２成分系の樹脂前駆体組成物に成分IIIを添加するものとして、ほぼ所望の硬度になるように成分IIIの配合量を求めたところ、２０体積％前後にすることが望ましいことがわかった。そこで、実施例１の樹脂前駆体組成物と成分IIIとの体積比を８：２として、その混合物の硬化物（以下、この３成分系の樹脂組成物をαとする）における屈折率及び平均分散を次式
樹脂組成物αの屈折率ｎd＝1.4303×0.8＋1.5150×0.2
樹脂組成物αの平均分散ｎF−ｎC＝0.0069×0.8＋0.0112×0.2
により算出したところ、目標値とは異なるｎd＝1.44724、ｎF−ｎC＝0.00776であった。
【００４２】
そこで、屈折率及び平均分散を下げるために、成分IIをさらに添加することとして、その配合量（体積分率）ｘiiを次式
ｘii＝（ｎα−ｎT）／（ｎα−ｎii）
により求めたところ、０．２１２であった。ただし、ｎαは樹脂組成物αの屈折率である。この結果から、求める光学恒数の樹脂組成物を得るためには、樹脂組成物α０．７８８体積部に対して、０．２１２体積部の成分IIを配合すればよい、すなわち、成分Ｉ、成分II及び成分IIIを０．２０８：０．６３４：０．１５８の体積比で混合すればよいことがわかった。
【００４３】
そこで、この割合で成分Ｉ〜IIIを混合して樹脂前駆体組成物を調製し、得られた樹脂前駆体組成物を硬化させて樹脂組成物とし、当該樹脂組成物について光学恒数を測定したところ、目標とするｎd＝1.4303、ｎF−ｎC＝0.0069であった。
【００４４】
＜実施例３＞
本実施例では、屈折率ｎd＝1.5450、平均分散ｎF−ｎC＝0.01277を目標として樹脂組成物を調製した。
【００４５】
まず、図９に示すように、目標とする光学恒数の点Ｔ2を含む屈折率−平均分散直線上に屈折率ｎd及び平均分散ｎF−ｎCが位置する樹脂を、直線上の当該目標値Ｔ2を挟んで上下の領域それぞれに１種類ずつ選定した。すなわち、本実施例では、実施例１及び２で用いた成分Ｉと、硬化物における屈折率ｎdが1.5013、平均分散ｎF−ｎCが0.0089のiso−ボルニルメタクリレート（以下、成分IV）とを用いて目的とする樹脂組成物を調製することとした。
【００４６】
しかし、成分Ｉは２官能モノマ、成分IVは１官能モノマであるため、成分Ｉ及びIVを混合したのみでは、樹脂組成物の硬度が不足すると考えられる。そこで、本実施例では、６官能の樹脂前駆体をさらに添加して、樹脂組成物の硬度を高くすることとした。ここで、屈折率−平均分散直線Ｉ−IV上に６官能の樹脂前駆体からなる樹脂が存在していれば、実施例２と同様にして３成分系の樹脂前駆体組成物の組成比を決定することができる。しかし、このような化合物が存在しない場合であっても、他の２種類以上の成分を用いることにより、目標とする光学恒数Ｔ2を有する樹脂組成物を得ることができる。
【００４７】
すなわち、まず、実施例１と同様にして、成分Ｉ及びIVの２成分系における、光学恒数Ｔ２を実現するための組成比を求めたところ、Ｉ：IV＝0.7902：0.2098であった。以下、この組成比での成分Ｉ及びIVの混合物を、成分βと呼ぶ。
【００４８】
続いて、直線Ｉ−IVの上下の領域から、任意の樹脂（本実施例では、実施例１及び２で用いた成分IIIの樹脂、及び、硬化物の屈折率ｎdが1.5322、分散値ｎF−ｎCが0.0106の６官能環状ウレタンアクリレート（以下、成分Ｖ）を選定し、直線Ｉ−IVと直線III−Ｖとの交点Ｘ1の座標を算出したところ、ｎd＝1.5238、ｎF−ｎC＝0.0109であった。
【００４９】
これらの値から、成分III及びＶを混合して交点Ｘ1の樹脂が得られるように、成分IIIと成分Ｖとの混合比を、次式
ｘiii＝（ｎv−ｎX1）／（ｎv−ｎiii）
（ただし、ｘiiiは成分IIIの体積分率、ｎX1は交点Ｘ1の屈折率、ｎiiiは成分IIIの屈折率、ｎvは成分Ｖの屈折率である）
により求めたところ、成分IIIと成分Ｖとの体積比は0.4884：0.5116であった。以下、この比率による成分IIIと成分Ｖとの混合物を、成分Ｘ1と呼ぶ。
【００５０】
次に、成分βと成分Ｘ1とを混合するものとして、ほぼ所望の硬度になるようにＸ1の配合量を求めたところ、約４０体積％前後にすることが望ましいことがわかった。そこで、成分βと成分Ｘ1との体積比を６：４として、その混合物の硬化物（以下、この４成分系の樹脂組成物をγとする）における屈折率及び平均分散を算出したところ、目標値とは異なるｎd＝1.5365、ｎF−ｎC＝0.01202であった。
【００５１】
そこで、屈折率及び平均分散を上げるために、成分Ｉをさらに添加することとして、その配合量（体積分率）ｘiを次式
ｘi＝（ｎγ−ｎT）／（ｎγ−ｎi）
により求めたところ、0.4229であった。ただし、ｎγは樹脂組成物γの屈折率である。この結果から、求める光学恒数の樹脂組成物を得るためには、成分Ｉ、成分III、成分IV及び成分Ｖを0.6965：0.1128：0.0726：0.1181の体積比で混合すればよいことがわかった。
【００５２】
そこで、この割合で成分Ｉ，III，IV及びＶを混合して樹脂前駆体組成物を調製し、得られた樹脂前駆体組成物を硬化させて樹脂組成物とし、当該樹脂組成物について光学恒数を測定したところ、目標とするｎd＝1.5450、平均分散ｎF−ｎC＝0.01277であり、目的の光学恒数と良好な硬度とを兼ね備えた樹脂組成物を得ることができた。
【００５３】
＜実施例４＞
実施例３では、目標とする光学恒数を含む屈折率−平均分散直線上に樹脂を２種類選定することができたが、本発明は、１種類の樹脂しか選定できない場合にも適用可能である。そこで本実施例では、実施例３のケースにおいて、成分IVを使用できない場合の樹脂組成物の決定方法について説明する。
【００５４】
まず、成分Ｉを使用するものとして、屈折率ｎdと平均分散ｎF−ｎCとをプロットしたとき成分Ｉの樹脂の光学恒数と目標とする光学恒数（ｎd＝1.5450、ｎF−ｎC＝0.01277）とを結ぶ直線の上下の領域それぞれから任意の樹脂（本実施例では、成分IIIの樹脂及び成分Ｖの樹脂）を選定した。なお、ここで選定する樹脂は、図９に示すように、それらを結ぶ線分と、目標値Ｔ2及び成分Ｉを結ぶ線分との交点Ｘ1が目標値Ｔ2を挟んで成分Ｉとは反対側になるものとした。
【００５５】
次に、交点Ｘ1の座標を算出したところ、ｎd＝1.5238、ｎF−ｎC＝0.0109であった。これらの値から、交点Ｘ1になるように成分IIIと成分Ｖとの混合比を次式
ｘiii＝（ｎv−ｎX1）／（ｎv−ｎiii）
（ただし、ｘiiiは成分IIIの体積分率、ｎX1は交点Ｘ1の屈折率、ｎiiiは成分IIIの屈折率、ｎvは成分Ｖの屈折率である）
により求めたところ、成分IIIと成分Ｖとの体積比は0.4884：0.5116であった。以下、この組成比による成分IIIと成分Ｖとの混合物を、成分Ｘ1と呼ぶ。
【００５６】
続いて、成分Ｉと成分Ｘ1との混合により目標とする光学恒数を実現する場合の混合比を、次式
ｘi＝（ｎX1−ｎT）／（ｎX1−ｎi）
から求めたところ、成分Ｉと成分Ｘ1との体積比は0.6463：0.3537であった。したがって、成分Ｘ1における成分IIIと成分Ｖとの体積比が0.4884：0.5116であることから、成分Ｉと成分IIIと成分Ｖとを、体積比0.6463：0.1727：0.1810で混合すれば、求める光学恒数の樹脂組成物が得られることがわかった。
【００５７】
そこで、この割合で成分Ｉ，III及びＶを混合して樹脂前駆体組成物を調製し、得られた樹脂前駆体組成物を硬化させて樹脂組成物とし、当該樹脂組成物について光学恒数を測定したところ、目標とするｎd＝1.5450、ｎF−ｎC＝0.01277が得られた。
【００５８】
なお、本実施例では、成分Ｉと成分Ｘ1との２成分系と考えて配合比を算出したが、次の三元連立方程式を解くことによって各成分の配合比を算出してもよい。
ｎT＝ｎi・Ｘi＋ｎiii・Ｘiii＋ｎv・Ｘv
ＤT＝Ｄi・Ｘi＋Ｄiii・Ｘiii＋Ｄv・Ｘv
Ｘi＋Ｘiii＋Ｘv＝１
ここで、Ｘvは成分Ｖの体積分率、ＤTは目標とする分散値、Ｄiは成分Ｉの分散値、Ｄiiiは成分IIIの分散値、Ｄvは成分Ｖの分散値である。
【００５９】
＜実施例５＞
本実施例では、屈折液として使用するため、屈折率ｎd＝1.5283、平均分散ｎF−ｎC＝0.0144であって、２種類の粘度の３成分系液状光学用組成物を調製した。
【００６０】
まず、屈折率ｎdと平均分散ｎF−ｎCとをプロットしたとき、目標とする光学恒数の点を含む直線上に屈折率ｎd及び平均分散ｎF−ｎCが位置する樹脂として、屈折率ｎdが1.5414、平均分散ｎF−ｎCが0.0159、粘度が９００ｃＰ（室温）のエトキシ化ビスフェノールＡジメタクリレート（以下、成分VI）、屈折率ｎdが1.4933、平均分散ｎF−ｎCが0.0105、粘度が５０００ｃＰ（４０℃）の６官能環状ウレタンアクリレート（以下、成分VII）及び屈折率ｎdが1.4847、平均分散ｎF−ｎCが0.0093、粘度が６ｃＰ（室温）のイソボルニルメタクリレート（以下、成分VIII）を選定した。
【００６１】
続いて、高粘度組成物として、成分VIIを２１．５体積％含有する組成物を想定し、実施例４と同様に３元連立方程式を解いて組成比を求めたところ、体積比で成分VI：成分VII：成分VIII＝0.735：0.215：0.050となった。この配合比で３成分を混合して光学用組成物を調製したところ、その粘度は２８００ｃｐであり、屈折率ｎdは1.5283、平均分散ｎF−ｎCは0.0144であった。
【００６２】
さらに低粘度の光学用組成物を得るため、高粘度の成分VIIの配合量を４．８体積％とすることにし、実施例４と同様に３元連立方程式を解いて組成比を求めたところ、体積比で成分VI：成分VII：成分VIII＝0.761：0.048：0.191となった。この配合比で３成分を混合して光学用組成物を調製したところ、その粘度は７００ｃｐであり、屈折率ｎdは1.5283、平均分散ｎF−ｎCは0.0144であった。
【００６３】
本実施例によれば、所望の光学恒数を維持しつつ、種々の粘度の光学用組成物を自由に得ることができた。
【００６４】
＜実施例６＞
本実施例では、樹脂組成決定装置を用いて樹脂組成物の成分及び組成比を決定し、それに基づいて樹脂組成物を調製した。
【００６５】
Ａ．樹脂組成決定装置
本実施例の樹脂組成決定装置１００は、図１０に示すように、中央演算処理装置（ＣＰＵ）１０１と、主記憶装置１０２と、外部記憶装置１０３と、入出力装置１０４とを備える情報処理装置である。この樹脂組成決定装置１００の機能構成を図１１に示す。
【００６６】
本実施例の樹脂組成決定装置１００は、２成分抽出部１１１及び２成分系配合比算出部１１２を有する２成分系処理部１１０と、第３成分抽出部１２１及び３成分系配合比算出部１２２を有する３成分系処理部１２０と、これらの処理結果を出力する結果出力処理部１３０と、組成物の成分に関する情報を保持する樹脂データベース１４０と、処理結果を保持するための結果記憶部１５０とを備える。
【００６７】
これらの各部は、本実施例では、外部記憶装置１０３の備える記憶媒体に予め保持され、必要に応じて主記憶装置１０２に読み込まれたプログラムをＣＰＵ１０１が実行することにより実現されるが、本発明はこれに限られるものではなく、ハードワイヤードロジックなどによって実現されてもよい。
【００６８】
Ｂ．データ構造
（１）樹脂データベース
樹脂データベース１４０は、図１４に示すように、樹脂前駆体組成物の成分として使用することのできる化合物が登録されたデータベースであり、化合物ごとに、識別子（ＩＤ）１４１と、物質名１４２と、カタログ番号１４３と、硬化物の屈折率１４４と、硬化物の分散値１４５と、その他の特性情報１４６とを保持するための記憶領域が設けられている。本実施例では、この樹脂データベース１４０には、予め情報が格納されている。
【００６９】
（２）結果記憶部
結果記憶部１５０は、図１１に示すように、要求された特性に関する情報を保持するための特性テーブル１５１と、樹脂前駆体組成物の組成情報を保持するための組成テーブル１５２と、組成成分として扱う混合物に関する情報を保持するための混合物テーブル１５３と、樹脂前駆体組成物の成分の識別子を保持するための成分テーブル１５４とを備える。
【００７０】
図１５に示すように、特性テーブル１５１は、ユーザによって入力された要求特性１５１１と、その特性を満たす成分を抽出できたか否かを示す情報１５１２とを保持するための記憶領域を有する。これらの領域は、入力された特性に応じて確保される。
【００７１】
組成テーブル１５２は、第１〜第３の成分ごとに、該成分として用いる物質又は混合物の識別子１５２１と、その成分の配合率１５２２とを保持するための記憶領域を有する。また、成分テーブル１５４は、樹脂前駆体組成物として用いる成分の識別子を全て保持するための記憶領域である。
【００７２】
混合物テーブル１５３は、成分として取り扱う混合物ごとに、その識別子１５３１と、混合する成分の識別子群１５３２と、それらの成分の混合比１５３３と、混合物の屈折率１５３４及び分散値１５３５とを保持するための記憶領域を有する。これらの領域は、成分として扱う混合物が生ずるごとに、当該混合物に応じて確保される。
【００７３】
Ｃ．処理の流れ
（１）全体の流れ
本実施例の樹脂組成決定装置１００では、処理の開始が指示されると、図１６に示すように、まず、２成分抽出部１１１が、図１７に示す入力画面１７０を入出力装置１０４の表示画面に表示し、各項目の入力を受け付けて、屈折率及び分散値以外の特性として選択された要求特性を示す情報を、特性テーブル１５１に格納する（ステップ１６０１）。なお、ここで用いた例では、入力画面１７０には屈折率の入力領域１７１と、分散値の入力領域１７２と、その他の特性の選択領域１７３と、処理の開始を指示するボタン領域１７４とが設けられている。
【００７４】
入力領域１７１〜１７３から要求特性が入力され、開始ボタン１７４により処理の開始が指示されると、２成分抽出部１１１は、樹脂データベース１４０を参照して、入力された要求を一成分単独で満たす樹脂があれば（ステップ１６０２）、その樹脂の情報を入出力装置１０４の表示画面に表示して（ステップ１６０３）、処理を終了する。
【００７５】
ステップ１６０２において要求を満たす樹脂が登録されていなければ、２成分抽出部１１１は、樹脂データベース１４０から、目的とする樹脂前駆体組成物に配合するための２成分を抽出し（ステップ１６０４）、抽出できなければ（ステップ１６０５）、入出力装置１０４の表示画面に要求を満足する成分の組合せがない旨を表示して（ステップ１６０６）、処理を終了する。
【００７６】
２成分が抽出できると（ステップ１６０５）、続いて、２成分系配合比算出部１１２が、抽出された第１成分及び第２成分の配合比を算出し（ステップ１６０７）、第１成分及び第２成分の識別子及び配合率を組成テーブル１５２に格納し、成分テーブル１５４に抽出された成分の識別子を格納するとともに、いずれかの成分を混合物とする場合には、混合物テーブル１５３に当該混合物の情報を格納する。また、２成分系配合比算出部１１２は、樹脂データベース１４０を参照し、抽出された各成分に対応する「その他の特性」を読み出し、特性テーブル１５１にその特性が登録されていれば、当該特性に対応する可否情報記憶領域１５１２に処理できたことを示す情報を格納する。
【００７７】
次に、２成分系配合比算出部１１２は、特性テーブル１５１を参照し、未処理の要求特性が無ければ（ステップ１６０９）、結果出力処理部１３０を起動する。ここで起動された結果出力処理部１３０は、結果記憶部１５０の各テーブルに保持された情報を参照して、組成に含まれる全成分の配合比を算出し（ステップ１６１０）、図１８に示すように、各成分の物質名及び組成比を記載した出力画面１８０を表示画面に表示する（ステップ１６１１）。
【００７８】
ステップ１６０９において未処理の特性が残っていれば、第３成分抽出部が起動される。第３成分抽出部１２１は、樹脂データベースを参照して、処理対象の要求特性を満たす成分を抽出し（ステップ１６１２）、抽出できれば（ステップ１６１３）、３成分系配合比算出部１２２がその第３成分を加えた３成分の配合比を算出して、結果を結果記憶部１５０へ格納する（ステップ１６１４）。また、第３成分を抽出できなければ（ステップ１６１３）、第３成分抽出部１２１は、処理をステップ１６０９に戻して、未処理の要求特性がなくなるまで、第３成分を追加する処理（ステップ１６１２〜１６１４）を繰り返す。
【００７９】
（２）２成分抽出処理
ステップ１６０４における２成分抽出処理の流れを図１９に示す。ステップ１６０４において、２成分抽出部１１１は、まず、樹脂データベース１４０から、第１の成分の候補（成分候補Ａ1とする）を抽出し（ステップ１９０１）、屈折率（ｎd）と分散値（ｎF−ｎC）とをプロットした平面（以下、屈折率−分散値平面）において、成分候補Ａ1を表す点を点Ａ1とし、目的とする屈折率及び分散値を表す点を点Ｔとすると、線分Ａ1ＴのＴ側延長線上に位置する成分（成分候補Ｂ1とする）が、樹脂データベース１４０に登録されているか否か検査する（ステップ１９０２）。
【００８０】
ここで成分候補Ｂ1が存在すれば、２成分抽出部１１１は、成分候補Ａ1を第１の成分Ａとし、成分候補Ｂ1を第２の成分Ｂとして、それぞれ組成テーブル１５２及び成分テーブル１５４に登録し（ステップ１９０３）、ステップ１６０４の処理を終了する。
【００８１】
また、ステップ１９０２において成分候補Ｂ1が見つからなければ、２成分抽出部１１１は、樹脂データベース１４０に登録された全ての成分について、成分候補Ｂ1が見つかるまでステップ１９０１〜１９０２の処理を繰り返す（ステップ１９０４）。
【００８２】
最終的に成分候補Ｂ1が見つからなければ、２成分抽出部１１１は、第２の成分として用いる混合物の成分として成分候補Ｂ2及びＢ3が屈折率−分散値平面における線分Ａ1ＴのＴ側延長線の上下の領域から抽出できるまで（ステップ１９０７，１９０８）、樹脂データベース１４０から第１の成分の候補（成分候補Ａ2とする）と（ステップ１９０５）、成分候補Ｂ2及びＢ3とを（ステップ１９０６）抽出する。なお、最終的に成分候補Ｂ2及びＢ3が抽出できる成分候補Ａ2がなければ、２成分抽出部１１１は、抽出できなかったことを示す情報とともに、処理を上述のステップ１６０５へ進める（ステップ１９０９）。
【００８３】
成分候補Ｂ2及びＢ3が抽出できれば、２成分抽出部１１１は、屈折率−分散値平面において、成分候補Ｂ2及びＢ3を表す点をそれぞれ点Ｂ2及び点Ｂ3とするとき、線分Ａ1Ｔと線分Ｂ2Ｂ3との交点（点Ｍ1とする）が表す混合物（混合物Ｍ1とする）における成分候補Ｂ2及びＢ3の混合比を、交点Ｍ1の座標（すなわち、混合物の屈折率及び分散）を基に求める（ステップ１９１０）。
【００８４】
最後に２成分抽出部１１１は、抽出された成分候補Ａ2を第１の成分Ａとし、混合物Ｍ1を第２の成分Ｂとして、それらの情報を組成テーブル１５２、混合物テーブル１５３及び成分テーブル１５４に登録し（ステップ１９１１）、ステップ１６０４の処理を終了する。
【００８５】
（３）２成分系配合比算出処理
つぎに、ステップ１６０７における２成分系配合比算出部１１２の処理について説明する。ステップ１６０７において、２成分系配合比算出部１１２は、組成テーブル１５２を参照して第１の成分及び第２の成分を読み出し、ステップ１６０１で入力された屈折率及び分散の目標値から、第１及び第２の成分の配合比を算出して、図１２に示すように、組成テーブル１５２に格納する。なお、図１２は、実施例４のケースを本実施例の装置１００により処理する場合の、この段階での結果記憶部１５０のデータを示したものである。
【００８６】
さらに、２成分系配合比算出部１１２は、成分テーブル１５４に登録されたすべての成分について、樹脂データベース１４０を参照してその成分の「その他の特性」を読み出し、特性テーブル１５１に登録されたものと一致するものがあれば、特性テーブル１５１の当該特性に、対応できたことを登録する。
【００８７】
（４）第３成分抽出処理
ステップ１６１２における第３成分抽出処理の流れを図２０に示す。ステップ１６１２において、第３成分抽出部１２１は、まず、樹脂データベース１４０を参照して、「その他の特性」として処理対象の要求特性が登録されているもの（成分候補Ｃ1とする）を検出する（ステップ２００１）。ここで成分候補Ｃ1が検出できなければ、第３成分抽出部１２１は、抽出できなかったことを示す情報とともに、処理を上述のステップ１６１３へ進める（ステップ２００２）。
【００８８】
成分候補Ｃ1が抽出できれば、第３成分抽出部１２１は、屈折率−分散値平面において、第１の成分Ａ及び第２の成分Ｂを表す点をそれぞれ点Ａ及び点Ｂとするとき、直線ＡＢ上にその成分候補Ｃ1を表す点（以下、点Ｃ1）が存在していれば（ステップ２００３）、成分候補Ｃ1（複数ある場合はいずれか一つを選択する）を第３の成分Ｃとして、組成テーブル１５２及び成分テーブル１５４に登録し（ステップ２００４）、ステップ１６１２の処理を終了する。
【００８９】
点Ｃ1が直線ＡＢ上に存在していなければ、第３成分抽出部１２１は、ステップ２００１で抽出した成分候補Ｃ1から任意の成分候補Ｃ2を選択し（ステップ２００５）、この成分候補Ｃ2と併用するための成分候補Ｃ3を樹脂データベース１４０から抽出する（ステップ２００６）処理を、成分候補Ｃ3が抽出できるまで、全ての成分候補Ｃ1について繰り返す（ステップ２００７，２００８）。ここで成分候補Ｃ3が抽出できなければ、第３成分抽出部１２１は、抽出できなかったことを示す情報とともに、処理を上述のステップ１６１３へ進める（ステップ２００２）。
【００９０】
なお、成分候補Ｃ3は、屈折率−分散値平面において、その成分候補Ｃ3を示す点（以下、点Ｃ3）と、点Ｃ2とを結ぶ線分Ｃ2Ｃ3が、直線ＡＢと交点（以下、点Ｍ2）を有するような成分である。
【００９１】
ステップ２００６においてこのような成分候補Ｃ3が抽出できると、第３成分抽出部１２１は、交点Ｍ2が表す混合物（混合物Ｍ2とする）における成分候補
Ｃ2及びＣ3の混合比を、交点Ｍ2の座標を基に求める（ステップ２００９）。
【００９２】
最後に第３成分抽出部１２１は、混合物Ｍ2を第３の成分Ｃとして、それぞれ組成テーブル１５２、混合物テーブル１５３及び成分テーブル１５４に登録し、特性テーブル１５１に、処理対象の特性が処理できたことを示す情報を格納して（ステップ２０１０）、ステップ１６１２の処理を終了する。
【００９３】
（５）３成分系配合比算出処理
ステップ１６１４における３成分配合比算出処理の流れを図１３に示す。ステップ１６１４において、３成分系配合比算出部１２２は、まず、入出力装置１０４の表示画面にステップ１６１２で抽出された第３成分Ｃを表示し、当該第３成分の配合率目標値の入力を受け付ける（ステップ１３０１）。
【００９４】
続いて、３成分系配合比算出部１２２は、成分テーブルに登録された成分ごとに、それぞれ当該成分を第２成分Ｂとし（第１成分Ａ及び第３成分Ｃは現状のまま）、目標とする屈折率及び分散を実現するための配合比を、次の三元連立方程式を解くことによって算出する（ステップ１３０２）。
ｎT＝ｎA・ＸA＋ｎB・ＸB＋ｎC・ＸC
ＤT＝ＤA・ＸA＋ＤB・ＸB＋ＤC・ＸC
ＸA＋ＸB＋ＸC＝１
ただし、ＸA〜ＸCはそれぞれ第１成分Ａ〜第３成分Ｃの体積分率、ｎTは目標とする屈折率、ＤTは目標とする分散値、ＤA〜ＤCはそれぞれ第１成分Ａ〜第３成分Ｃの分散値である。
【００９５】
ここで３成分系配合比算出部１２２は、いずれの成分を第２成分Ｂとしても、０より大きい第３成分Ｃの配合率が得られなければ（ステップ１３０３）、特性テーブル１５１に、処理対象としている要求特性に対応できなかったことを示す情報を特性テーブル１５１に登録して、ステップ１６１４の処理を終了する（ステップ１３０４）。
【００９６】
０より大きい第３成分Ｃの配合率となる第２成分Ｂが存在していれば（ステップ１３０３）、３成分系配合比算出部１２２は、０より大きい第３成分Ｃの配合率となる第２成分Ｂのうち、ステップ１３０１で入力された目標値に最も近い第３成分Ｃの配合率を与える成分を、第２成分Ｂとして（ステップ１３０５）、当該第２成分Ｂを示す情報と、第１〜第３成分の配合比を示す情報とを、それぞれ組成テーブル１５２に格納して（ステップ１３０６）、処理を終了する。
【００９７】
Ｄ．本実施例の効果
本実施例によれば、予め樹脂に関する情報を樹脂データベース１４０に蓄積しておくだけで、目的とする光学恒数及びその他の特性を備える樹脂組成物の成分及び配合比を自動的に決定することができる。
【００９８】
【発明の効果】
本発明によれば、試行錯誤を繰り返すことなく、求める屈折率及び分散を兼備する光学用組成物を簡便に得ることができる。
【図面の簡単な説明】
【図１】  屈折率と平均分散との関係を示すグラフである。
【図２】  屈折率とアッベ数との関係を示すグラフである。
【図３】  屈折率と平均分散との関係を示すグラフである。
【図４】  屈折率と平均分散との関係を示すグラフである。
【図５】  屈折率と平均分散との関係を示すグラフである。
【図６】  屈折率と平均分散との関係を示すグラフである。
【図７】  実施例１及び２において用いた樹脂の光学恒数を示すグラフである。
【図８】  実施例１において作製した回折格子素子を示す断面図である。
【図９】  実施例３及び４において用いた樹脂の光学恒数を示すグラフである。
【図１０】  実施例６の樹脂組成決定装置のハードウエア構成図である。
【図１１】  実施例６の樹脂組成決定装置の機能ブロック図である。
【図１２】  結果記憶部に保持されるデータ例を示す説明図である。
【図１３】  ３成分系配合比算出処理を示す流れ図である。
【図１４】  樹脂データベースのデータ構造例を示す説明図である。
【図１５】  結果記憶部のデータ構造例を示す説明図である。
【図１６】  樹脂組成決定処理を示す流れ図である。
【図１７】  入力画面例を示す説明図である。
【図１８】  出力画面例を示す説明図である。
【図１９】  ２成分抽出処理を示す流れ図である。
【図２０】  第３成分抽出処理を示す流れ図である。
【符号の説明】
１０…回折格子素子、１１…樹脂層、１２…ガラス母材、１００…樹脂組成決定装置、１０１…中央演算処理装置、１０２…主記憶装置、１０３…外部記憶装置、１０４…入出力装置、１１０…２成分系処理部、１１１…２成分抽出部、１１２…２成分系配合比算出部、１２０…３成分系処理部、１２１…第３成分抽出部、１２２…３成分系配合比算出部、１３０…結果出力処理部、１４０…樹脂データベース、１５０…結果記憶部、１５１…物性テーブル、１５２…組成テーブル、１５３…混合物テーブル、１５４…成分テーブル、１７０…入力画面、１８０…出力画面。
【図１】
0003912093.tif 000002
【図２】
0003912093.tif 000003
【図３】
0003912093.tif 000004
【図４】
0003912093.tif 000005
【図５】
0003912093.tif 000006
【図６】
0003912093.tif 000007
【図７】
0003912093.tif 000008
【図８】
0003912093.tif 000009
【図９】
0003912093.tif 000010
【図１０】
0003912093.tif 000011
【図１１】
0003912093.tif 000012
【図１２】
0003912093.tif 000013
【図１３】
0003912093.tif 000014
【図１４】
0003912093.tif 000015
【図１５】
0003912093.tif 000016
【図１６】
0003912093.tif 000017
【図１７】
0003912093.tif 000018
【図１８】
0003912093.tif 000019
【図１９】
0003912093.tif 000020
【図２０】
0003912093.tif 000021